КЕРАМИЧЕСКАЯ МАССА ДЛЯ ИЗГОТОВЛЕНИЯ ОБЛИЦОВОЧНОЙ ПЛИТКИ
CERAMIC MASS FOR PRODUCTION OF FACING TILES

Изобретете относится к составам керамических масс, которые могут быть использованы в производстве облицовочной плитки, изразцов.
Известна керамическая масса, включающая, мас.%: глину 66,0-80,0; отход обогащения асбестовой руды 10,0-20,0; уголь 1,0-4,0; стеклокоролек 1,0-10,0 [1].
Задача изобретения состоит в повышении прочности изделий, полученных из керамической массы.
Технический результат достигается тем, что керамическая масса для изготовления облицовочной плитки, включающая глину и стеклокоролек, дополнительно содержит бентонит и трепел при следующем соотношении компонентов, мас.%: глина 63,5-70,0; стеклокоролек 14,0-16,0; бентонит 3,0-4,0; трепел 12,0-14,0. Керамическая масса дополнительно содержит пиролюзит в количестве 1,0-5,0 мас.%.
В таблице приведены составы керамической массы.
Компоненты
Состав, мас.%:
1
2
3
4
Глина
70,0
67,5
63,5
67,0
Стеклокоролек (отход производства стекловолокна)
14,0
15,0
15,0
16,0
Бентонит
4,0
3,5
3,5
3,0
Трепел
12,0
13,0
13,0
14,0
Пиролюзит
-
1,0
5,0
-
Прочность на сжатие, МПа
~35
~35
~35
~35
2
2
2
3
2
3
2
2
Для приготовлении керамической массы используют, например, глины следующего состава, мас.%: глину Веселовского месторождения, характеризующуюся следующим химическим составом, мас.%: SiO 47,6-55,5; TiO 0,9-1,4; AlO 28,0-35,5; FeO 0,6-0,9; CaO 0,6-1,5; MgO 0,2-0,7; KO 1,7-2,3; NaO 0,4-0,6; п.п.п. 8,5-10,1.
Компоненты дозируют в требуемых количествах, загружают их в шаровую мельницу и проводят измельчение компонентов в течение 5-6 часов (степень измельчения компонентов должна соответствовать остатку не более 10% на сите 008). Из размолотых компонентов готовят керамическую массу с влажностью 19-23% и пластическим способом формуют из нее плитки или изразцы, которые сушат до влажности 1-6% и обжигают при температуре 1050-1150°C. Затем на поверхность изделий наносят слой глазури и при температуре 900-950°C и проводят второй обжиг. Возможно декорирование изделий керамическими красками.
Источник информации
1. SU 1165662, C04B 33/00, 1985.